(57)【要約】      （修正有）【課題】材料の無駄が少なく、環境への負荷の小さい方法で、美的外観に優れた時計用外装部品を効率よく製造することができる時計用外装部品の製造方法を提供する。【解決手段】時計用外装部品の製造方法は、粒子が気体中に分散してなるエアロゾルをノズルから、基材Ｐ１に向けて吹き付けて、その衝撃力によって被膜を形成する被膜形成工程を有し、粒子として、第１の材料相および前記第１の材料相とは異なる第２の材料相を有する複合粒子を用いることを特徴とする。【選択図】図１
2015161617.tif 000002
【特許請求の範囲】
【請求項１】
粒子が気体中に分散してなるエアロゾルをノズルから、基材に向けて吹き付けて、その衝撃力によって被膜を形成する被膜形成工程を有し、
前記粒子として、第１の材料相および前記第１の材料相とは異なる第２の材料相を有する複合粒子を用いることを特徴とする時計用外装部品の製造方法。
【請求項２】
前記第１の材料相が、顔料、有色の金属酸化物、有色の金属窒化物、金属炭化物および金属硫化物よりなる群から選択される１種または２種以上を含むものであり、
前記第２の材料相が、透明性を有する材料および金属材料よりなる群から選択される１種または２種以上を含む材料で構成されたものである請求項１に記載の時計用外装部品の製造方法。
【請求項３】
前記粒子として、母粒子としての前記第１の材料相の表面を前記第２の材料相が被覆した構成を有するものを用いる請求項１または２に記載の時計用外装部品の製造方法。
【請求項４】
前記粒子として、母粒子としての前記第１の材料相の表面上に、微粒子状の複数個の前記第２の材料相が点在しているものを用いる請求項１ないし３のいずれか１項に記載の時計用外装部品の製造方法。
【請求項５】
前記粒子として、微粒子状の複数個の前記第１の材料相と微粒子状の複数個の前記第２の材料相とを含み、これらが焼結により一体化したものを用いる請求項１ないし４のいずれか１項に記載の時計用外装部品の製造方法。
【請求項６】
前記粒子の平均粒径が１０ｎｍ以上１５０μｍ以下である請求項１ないし５のいずれか１項に記載の時計用外装部品の製造方法。
【請求項７】
前記被膜形成工程に先立って、基材の表面に少なくとも１層の下地層を形成する下地層形成工程を有する請求項１ないし６のいずれか１項に記載の時計用外装部品の製造方法。
【請求項８】
前記下地層として、ＴｉＮ、ＡｌＮおよびＳｉＮよりなる群から選択される１種または２種以上を含む材料で構成された層を形成する請求項７に記載の時計用外装部品の製造方法。
【請求項９】
前記被膜形成工程の後に、反射防止膜を形成する反射防止膜形成工程を有する請求項１ないし８のいずれか１項に記載の時計用外装部品の製造方法。
【請求項１０】
前記基材は、透明性を有するものである請求項１ないし９のいずれか１項に記載の時計用外装部品の製造方法。
【請求項１１】
前記基材は、サファイアガラス、石英およびプラスチックよりなる群から選択される１種または２種以上を含む材料で構成されたものである請求項１ないし１０のいずれか１項に記載の時計用外装部品の製造方法。
【請求項１２】
請求項１ないし１１のいずれか１項に記載の製造方法を用いて製造されたことを特徴とする時計用外装部品。
【請求項１３】
請求項１２に記載の時計用外装部品を備えたことを特徴とする時計。
【発明の詳細な説明】
【技術分野】
【０００１】
本発明は、時計用外装部品の製造方法、時計用外装部品および時計に関する。
【背景技術】
【０００２】
時計には、実用品としての機能が求められるとともに、装飾品として優れた審美性（美的外観）が要求される。
【０００３】
このため、時計用外装部品には、各種金属材料等の優れた質感を有する材料が用いられている（例えば、特許文献１参照）。
【０００４】
そして、さらなる審美性の向上のために、所定のパターンで装飾層（被膜）を設けることが行われている。
【０００５】
従来においては、所定のパターンで装飾層（被膜）を設けるためには、マスク（レジスト等）を配した状態で真空蒸着等の気相成膜を行ったり、基材の全面に成膜を行った後にエッチングで不要部分を除去する方法等が採用されたりしている。
【０００６】
しかしながら、これらの方法では、最終的な時計用外装部品に含まれる被膜の構成材料は、製造に用いる材料のごく一部であり、材料の無駄が多く、省資源の観点から好ましくなかった。
【０００７】
また、被膜形成用材料の回収、回収した材料のリサイクル、レジストの利用等に伴う工程増加や化学物質の使用が、環境負荷やコスト増大の問題を引き起こしていた。
【先行技術文献】
【特許文献】
【０００８】
【特許文献１】特開２００８−１５０６６０号公報
【発明の概要】
【発明が解決しようとする課題】
【０００９】
本発明の目的は、材料の無駄が少なく、環境への負荷の小さい方法で、美的外観に優れた時計用外装部品を効率よく製造することができる時計用外装部品の製造方法を提供すること、美的外観に優れ、製造時における材料の無駄が少なく、環境への負荷の小さい時計用外装部品を提供すること、また、美的外観に優れ、製造時における材料の無駄が少なく、環境への負荷の小さい時計用外装部品を備えた時計を提供することにある。
【課題を解決するための手段】
【００１０】
このような目的は、下記の本発明により達成される。
本発明の時計用外装部品の製造方法は、粒子が気体中に分散してなるエアロゾルをノズルから、基材に向けて吹き付けて、その衝撃力によって被膜を形成する被膜形成工程を有し、
前記粒子として、第１の材料相および前記第１の材料相とは異なる第２の材料相を有する複合粒子を用いることを特徴とする。
【００１１】
これにより、材料の無駄が少なく、環境への負荷の小さい方法で、美的外観に優れた時計用外装部品を効率よく製造することができる時計用外装部品の製造方法を提供することができる。
【００１２】
本発明の時計用外装部品の製造方法では、前記第１の材料相が、顔料、有色の金属酸化物、有色の金属窒化物、金属炭化物および金属硫化物よりなる群から選択される１種または２種以上を含むものであり、
前記第２の材料相が、透明性を有する材料および金属材料よりなる群から選択される１種または２種以上を含む材料で構成されたものであることが好ましい。
【００１３】
これにより、製造される時計用外装部品の美的外観と耐久性とをより高いレベルで両立することができるとともに、時計用外装部品の生産性を特に優れたものとすることができる。
【００１４】
本発明の時計用外装部品の製造方法では、前記粒子として、母粒子としての前記第１の材料相の表面を前記第２の材料相が被覆した構成を有するものを用いることが好ましい。
【００１５】
これにより、時計用外装部品の耐久性を特に優れたものとしつつ、美的外観を優れたものとすることができる。また、時計用外装部品の生産性を特に優れたものとすることができる。
【００１６】
本発明の時計用外装部品の製造方法では、前記粒子として、母粒子としての前記第１の材料相の表面上に、微粒子状の複数個の前記第２の材料相が点在しているものを用いることが好ましい。
【００１７】
これにより、時計用外装部品の生産性を十分に優れたものとしつつ、被膜の硬度を特に優れたものとし、時計用外装部品の耐久性、信頼性を特に優れたものとすることができる。
【００１８】
本発明の時計用外装部品の製造方法では、前記粒子として、微粒子状の複数個の前記第１の材料相と微粒子状の複数個の前記第２の材料相とを含み、これらが焼結により一体化したものを用いることが好ましい。
【００１９】
これにより、第１の材料相の構成材料の特長、および、第２の材料相の構成材料の特長を、より効果的に発揮させつつ、被膜の各部位での特性の不本意なばらつきの発生をより効果的に防止することができる。
【００２０】
本発明の時計用外装部品の製造方法では、前記粒子の平均粒径が１０ｎｍ以上１５０μｍ以下であることが好ましい。
【００２１】
これにより、時計用外装部品の美的外観を特に優れたものとすることができる。また、基材と被膜との密着性を特に優れたものとすることができ、時計用外装部品の耐久性を特に優れたものとすることができる。また、被膜の形成効率が特に優れたものとなり、時計用外装部品の生産性を特に優れたものとすることができる。
【００２２】
本発明の時計用外装部品の製造方法では、前記被膜形成工程に先立って、基材の表面に少なくとも１層の下地層を形成する下地層形成工程を有することが好ましい。
【００２３】
これにより、例えば、基材と被膜との密着性を特に優れたものとすることができる。また、例えば、下地層を着色層として機能させることにより、時計用外装部品の美的外観のさらなる向上を図ることもできる。また、下地層をギャップ層として機能させることにより、被膜が浮き上がったような立体感のある外観を得ることができる。
【００２４】
本発明の時計用外装部品の製造方法では、前記下地層として、ＴｉＮ、ＡｌＮおよびＳｉＮよりなる群から選択される１種または２種以上を含む材料で構成された層を形成することが好ましい。
【００２５】
これにより、基材と被膜との密着性、特に、被膜が金属材料や金属酸化物、金属窒化物で構成されたものである場合の密着性を特に優れたものとすることができる。
【００２６】
本発明の時計用外装部品の製造方法では、前記被膜形成工程の後に、反射防止膜を形成する反射防止膜形成工程を有することが好ましい。
【００２７】
これにより、外光の不本意な映り込みを効果的に防止することができ、時計用外装部品の美的外観を特に優れたものとすることができる。
【００２８】
本発明の時計用外装部品の製造方法では、前記基材は、透明性を有するものであることが好ましい。
【００２９】
これにより、例えば、時計用外装部品の美的外観を特に優れたものとすることができる。また、時計用外装部品を備えた時計の耐久性を特に優れたものとすることができる。
【００３０】
本発明の時計用外装部品の製造方法では、前記基材は、サファイアガラス、石英およびプラスチックよりなる群から選択される１種または２種以上を含む材料で構成されたものであることが好ましい。
【００３１】
これにより、時計用外装部品の美的外観をさらに優れたものとすることができる。また、時計用外装部品を備えた時計の耐久性をさらに優れたものとすることができる。
【００３２】
本発明の時計用外装部品は、本発明の製造方法を用いて製造されたことを特徴とする。
これにより、美的外観に優れ、製造時における材料の無駄が少なく、環境への負荷の小さい時計用外装部品を提供することができる。
【００３３】
本発明の時計は、本発明の時計用外装部品を備えたことを特徴とする。
これにより、美的外観に優れ、製造時における材料の無駄が少なく、環境への負荷の小さい時計用外装部品を備えた時計を提供することができる。
【図面の簡単な説明】
【００３４】
【図１】本発明の時計用外装部品の製造方法の好適な実施形態について、各工程を模式的に示す断面図である。
【図２】粒子の構成の具体例を示す模式的に示す図である。
【図３】粒子の構成の具体例を示す模式的に示す図（断面図）である。
【図４】粒子の構成の具体例を示す模式的に示す図（断面図）である。
【図５】粒子の構成の具体例を示す模式的に示す図である。
【図６】粒子の構成の具体例を示す模式的に示す図（断面図）である。
【図７】粒子の構成の具体例を示す模式的に示す図（断面図）である。
【図８】被膜の形成に用いられる被膜形成装置の好適な実施形態を示す縦断面側面図である。
【図９】図８に示す被膜形成装置の主要部のブロック図である。
【図１０】本発明の時計用外装部品をカバーガラスに適用した場合の好適な実施形態を示す模式的な平面図である。
【図１１】本発明の時計（携帯時計）の好適な実施形態を示す部分断面図である。
【発明を実施するための形態】
【００３５】
以下、本発明の時計用外装部品の製造方法、時計用外装部品および時計を添付図面に示す好適な実施形態に基づいて詳細に説明する。
【００３６】
＜＜時計用外装部品の製造方法＞＞
まず、本発明の時計用外装部品の製造方法について説明する。
【００３７】
本発明において、時計用外装部品とは、時計の構成部品であり、時計の使用時において、外部から視認可能な部品のことをいい、時計の外部に露出して用いられるもののほか、時計の内部に収納した部品も含む概念である。
【００３８】
時計用外装部品としては、例えば、カバーガラス（風防ガラス）、文字板、針（地震、分針、秒針等）、ベゼル、ケース、裏蓋、りゅうず、円盤針、日車、曜車、月齢板等の回転表示体等が挙げられる。
【００３９】
図１は、本発明の時計用外装部品の製造方法の好適な実施形態について、各工程を模式的に示す断面図、図２〜図７は、粒子の構成の具体例を示す模式的に示す図である。
【００４０】
図１に示すように、本実施形態の製造方法は、基材Ｐ１を準備する基材準備工程（１ａ）と、基材Ｐ１の表面に下地層Ｐ２を形成する下地層形成工程（１ｂ）と、下地層の表面に被膜Ｐ３を形成する被膜形成工程（１ｃ）と、基材Ｐ１の被膜Ｐ３が設けられた面側に反射防止膜Ｐ４を形成する反射防止膜形成工程（１ｄ）とを有している。
【００４１】
＜基材準備工程＞
基材準備工程では、基材Ｐ１を準備する（１ａ）。
【００４２】
基材Ｐ１は、いかなる材料で構成されたものであってもよいが、透明性を有するものであるのが好ましい。
【００４３】
これにより、例えば、時計用外装部品Ｐ１０の美的外観を特に優れたものとすることができる。また、例えば、時計用外装部品Ｐ１０を備えた時計において、時計用外装部品Ｐ１０の被膜Ｐ３が設けられた面とは反対側の面が外表面側を向くように配置した場合であっても、使用者等が被膜Ｐ３を好適に視認することができ、被膜Ｐ３を備えることによる効果を効果的に発揮させつつ、被膜Ｐ３等が摩擦等により損傷することをより確実に防止することができ、当該時計の耐久性を特に優れたものとすることができる。なお、本明細書において、「時計用外装部品Ｐ１０の美的外観」とは、時計用外装部品Ｐ１０を単独で観察した際の美的外観に加え、時計用外装部品Ｐ１０が時計に組み込まれた状態での当該部位についての美的外観も含むものである。
【００４４】
なお、本明細書において、「透明性を有する」とは、可視光の少なくとも一部を透過するものであればよいが、光の透過率（波長：６００ｎｍの光の透過率）が、８５％以上のものであるのが好ましく、９０％以上のものであるのがより好ましい。
【００４５】
基材Ｐ１の好適な構成材料としては、例えば、サファイアガラス、石英、プラスチック等が挙げられる。
【００４６】
基材Ｐ１がこれらの群から選択される１種または２種以上を含む材料で構成されたものである場合、時計用外装部品Ｐ１０の美的外観をさらに優れたものとすることができる。また、時計用外装部品Ｐ１０を備えた時計の耐久性をさらに優れたものとすることができる。
【００４７】
基材Ｐ１は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【００４８】
本工程で用意する基材Ｐ１は、水洗、アルカリ洗、酸洗、有機溶媒による洗浄等の清浄化処理が施されたものであってもよい。
【００４９】
また、基材Ｐ１上に形成される層との密着性向上等を目的として表面処理が施されたものであってもよい。
【００５０】
＜下地層形成工程＞
下地層形成工程では、基材Ｐ１の表面に下地層Ｐ２を形成する（１ｂ）。
【００５１】
これにより、例えば、基材Ｐ１と被膜Ｐ３との密着性（下地層Ｐ２を介した密着性）を特に優れたものとすることができる。また、例えば、下地層Ｐ２を着色層として機能させることにより、時計用外装部品Ｐ１０の美的外観のさらなる向上を図ることもできる。また、下地層Ｐ２をギャップ層として機能させることにより、被膜Ｐ３が浮き上がったような立体感のある外観を得ることができる。
【００５２】
下地層Ｐ２の平均厚さは、０．０１μｍ以上１０μｍ以下であるのが好ましい。
これにより、下地層Ｐ２は、前述したような機能をより効果的に発揮することができる。
【００５３】
下地層Ｐ２は、いかなる材料で構成されたものであってもよく、下地層Ｐ２の構成材料としては、例えば、ＴｉＮ、ＡｌＮ、ＳｉＮ、ＧａＮ、ＳｉＯ、ＳｉＯＮ等が挙げられるが、下地層Ｐ２は、ＴｉＮ、ＡｌＮおよびＳｉＮよりなる群から選択される１種または２種以上を含む材料で構成されたものであるのが好ましい。
【００５４】
これにより、基材Ｐ１と被膜Ｐ３との密着性（下地層Ｐ２を介した密着性）、特に、被膜Ｐ３が金属材料や金属酸化物、金属窒化物で構成されたものである場合の密着性を特に優れたものとすることができる。また、ＴｉＮ、ＡｌＮおよびＳｉＮは、前述したような厚さで、高い透明性を有する材料であるため、時計用外装部品Ｐ１０全体としての外観に悪影響を及ぼすことをより効果的に防止することができる。
【００５５】
なお、図示の構成では、基材Ｐ１の被膜Ｐ３が設けられた側の面全体に下地層Ｐ２を形成しているが、例えば、下地層Ｐ２は、被膜Ｐ３と接触する部位のみに選択的に形成してもよい。また、下地層Ｐ２は、基材Ｐ１の被膜Ｐ３で被覆される部位のうちの一部のみに設けられるものであってもよい。
【００５６】
また、図示の構成では、１層の下地層Ｐ２を形成しているが、２層以上の下地層を形成してもよい。
【００５７】
下地層Ｐ２は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【００５８】
下地層Ｐ２は、例えば、真空蒸着、イオンプレーティング、スパッタリング、化学蒸着法（ＣＶＤ）等の気相成膜法（乾式めっき法）、湿式めっき法、ディッピング等により形成することができる。
【００５９】
また、下地層Ｐ２は、被膜Ｐ３と同様の形成方法、すなわち、粒子（下地層Ｐ２の構成材料で構成された粒子）が気体中に分散してなるエアロゾルをノズルから、基材Ｐ１に向けて吹き付けて、その衝撃力によって下地層Ｐ２を形成する方法を採用してもよい。これにより、所望の部位に選択的かつ効率よく下地層Ｐ２を形成することができる。
【００６０】
＜被膜形成工程＞
次に、下地層Ｐ２の表面の一部に、被膜Ｐ３を形成する（１ｃ）。
【００６１】
特に、粒子Ｐ３１が気体中に分散してなるエアロゾルをノズルから基材Ｐ１に向けて吹き付けて、その衝撃力によって、粒子Ｐ３１を堆積（付着）させて、被膜Ｐ３を形成する。
【００６２】
このような方法で被膜Ｐ３を形成することにより、美的外観に優れ、製造時における材料の無駄が少なく、環境への負荷の小さい時計用外装部品Ｐ１０を提供することができる。すなわち、所望の部位に選択的に被膜Ｐ３を形成することができ、材料の無駄の発生を効果的に防止することができる。また、マスク形成等の前処理、不要な成膜部分の除去等の後処理を、省略または簡略化することができる。また、優れた質感を有する材料で構成された被膜Ｐ３を形成することができる。
【００６３】
また、このような方法では、揮発性溶媒等を用いる必要がないので、時計用外装部品Ｐ１０が時計に組み込まれた状態で、揮発性成分（揮発性有機化合物）が揮発することによる問題（ムーブメントの故障、不具合の発生、カバーガラス等の曇り等）の発生を効果的に防止することができる。
【００６４】
粒子Ｐ３１の構成材料としては、例えば、各種金属、各種金属酸化物、各種金属窒化物、各種金属炭化物、各種金属ホウ化物、各種金属硫化物、各種炭素材料、各種顔料、各種樹脂材料等が挙げられる。
【００６５】
粒子Ｐ３１を構成する金属材料としては、例えば、Ａｕ、Ｐｔ、Ｐｄ、Ｎｉ、Ａｇ、Ａｌ、Ｃｕ、Ｔｉ、Ｃｒやこれらのうち少なくとも１種を含む合金等が挙げられるが、Ａｕを含むものであるのが好ましい。
【００６６】
粒子Ｐ３１を構成する金属酸化物としては、例えば、酸化アルミニウム、酸化チタン、酸化クロム、酸化ケイ素等が挙げられる。
【００６７】
粒子Ｐ３１を構成する金属窒化物としては、例えば、窒化チタン、窒化クロム、窒化ジルコニウム、窒化ハフニウム、窒化タンタル、窒化ケイ素等が挙げられる。
【００６８】
粒子Ｐ３１を構成する金属炭化物としては、例えば、炭化チタン、炭化クロム、炭化ジルコニア、炭化アルミニウム、炭化カルシウム、炭化タングステン、炭化ハフニウム、炭化バナジウム、炭化タンタル、炭化ニオブ、炭化ケイ素等が挙げられる。
【００６９】
粒子Ｐ３１を構成する金属ホウ化物としては、例えば、ホウ化ジルコニウム、ホウ化モリブデン等が挙げられる。
【００７０】
粒子Ｐ３１を構成する金属硫化物としては、例えば、硫化亜鉛、硫化クロム、硫化カドミウム等が挙げられる。
【００７１】
粒子Ｐ３１を構成する炭素材料としては、例えば、黒鉛、グラフェン、ダイヤモンド、カーボンナノチューブ、フラーレン等が挙げられる。
【００７２】
粒子Ｐ３１を構成する顔料としては、例えば、以下のようなものを挙げることができる。
【００７３】
すなわち、黒色顔料としては、例えば、ファーネスブラック、チャンネルブラック、アセチレンブラック、サーマルブラック等のカーボンブラック、酸化銅、二酸化マンガン、酸化チタン、アニリンブラック、活性炭、非磁性フェライト、マグネタイト等が挙げられる。
【００７４】
また、黄色顔料としては、例えば、黄鉛、亜鉛黄、黄色酸化鉄、カドミウムイエロー、クロムイエロー、ハンザイエロー、ハンザイエロー１０Ｇ 、ベンジジンイエローＧ、ベンジジンイエローＧＲ、スレンイエロー、キノリンイエロー、パーメネントイエローＮＣＧ等が挙げられる。
【００７５】
また、橙色顔料としては、例えば、赤色黄鉛、モリブデンオレンジ、パーマネントオレンジＧＴＲ 、ピラゾロンオレンジ、バルカンオレンジ、ベンジジンオレンジＧ、インダスレンブリリアントオレンジＲＫ、インダスレンブリリアントオレンジＧＫ等が挙げられる。
【００７６】
赤色顔料としては、ベンガラ、カドミウムレッド、鉛丹、硫化水銀、ウオッチヤングレッド、パーマネントレッド４Ｒ、リソールレッド、ブリリアンカーミン３Ｂ、ブリリアンカーミン６Ｂ、デイポンオイルレッド、ピラゾロンレッド、ローダミンＢ レーキ、レーキレッドＣ、ローズベンガル、エオキシンレッド、アリザリンレーキ等が挙げられる。
【００７７】
また、青色顔料としては、例えば、紺青、コバルトブルー、アルカリブルーレーキ、ビクトリアブルーレーキ、ファストスカイブルー、インダスレンブルーＢＣ、アニリンブルー、ウルトラマリンブルー、カルコオイルブルー、メチレンブルークロライド、フタロシアニンブルー、フタロシアニングリーン、マラカイトグリーンオクサレレートなどが挙げられる。
【００７８】
紫色顔料としては、マンガン紫、ファストバイオレットＢ、メチルバイオレットレーキ等が挙げられる。
【００７９】
また、緑色顔料としては、例えば、酸化クロム、クロムグリーン、ピクメントグリーン、マラカイトグリーンレーキ、ファイナルイエローグリーンＧ等が挙げられる。
【００８０】
白色顔料としては、亜鉛華、酸化チタン、アンチモン白、硫化亜鉛等が挙げられる。
体質顔料としては、バライト粉、炭酸バリウム、クレー、シリカ、ホワイトカーボン、タルク、アルミナホワイト等が挙げられる。
【００８１】
樹脂材料としては、例えば、（メタ）アクリル系樹脂、ポリスチレン系樹脂、スチレン−（メタ）アクリル系樹脂、ロジンン変性樹脂、テルペン系樹脂、ポリエステル系樹脂、ポリアミド系樹脂、エポキシ樹脂、塩化ビニル樹脂、塩化ビニル−酢酸ビニル共重合体、繊維素系樹脂（例えば、セルロースアセテートブチレート、ヒドロキシプロピルセルロース等）、ポリビニルブチラール、ポリビニルアルコール（ＰＶＡ）、ポリビニルピロリドン（ＰＶＰ）、ポリウレタン系樹脂、ウレア系樹脂等が挙げられる。
【００８２】
このような樹脂材料を含む場合、例えば、粒子Ｐ３１の帯電性の制御を好適に行うことができる。また、例えば、粒子Ｐ３１が、有色の材料で構成された第１の材料相Ｐ３１１を、第２の材料相Ｐ３１２が被覆するような構成である場合に（図４参照）、第２の材料相Ｐ３１２が樹脂材料で構成されたものであることにより、粒子Ｐ３１の表面の凹凸を緩和することができ、粒子全体としての発色性を優れたものとすることができる。その結果、時計用外装部品Ｐ１０の美的外観を特に優れたものとすることができる。このような効果は、第１の材料相Ｐ３１１が光沢性を有する金属材料で構成されたものである場合に、より顕著に発揮される。また、例えば、粒子Ｐ３１が、酸化反応等の反応を受けやすい材料で構成された第１の材料相Ｐ３１１を、第２の材料相Ｐ３１２が被覆するような構成である場合に（図３、図４参照）、第２の材料相Ｐ３１２が樹脂材料で構成されたものであることにより、第１の材料相Ｐ３１１の構成材料の不本意な反応を効果的に防止することができる。その結果、時計用外装部品Ｐ１０の美的外観をより確実に優れたものとすることができる。
【００８３】
粒子Ｐ３１として、単一粒子内に、第１の材料相Ｐ３１１および第１の材料相Ｐ３１１とは異なる第２の材料相Ｐ３１２を有する複合粒子を用いる。
【００８４】
このような複合粒子を粒子Ｐ３１として用いることにより、第１の材料相Ｐ３１１の構成材料の特性、および、第２の材料相Ｐ３１２の構成材料の特性の両方を効果的に発揮させることができ、最終的に得られる時計用外装部品Ｐ１０全体としての特性を特に優れたものとすることができる。また、例えば、上記の効果を得つつ、粒子Ｐ３１を含むエアロゾルのノズルからの噴射性（噴射のしやすさや噴射の安定性）、粒子Ｐ３１の基材Ｐ１（下地層Ｐ２）に対する付着性（付着のしやすさ）等を優れたものとすることができる。その結果、時計用外装部品Ｐ１０の信頼性、生産性を特に優れたものとすることができる。
【００８５】
なお、複合粒子を用いることなく均一な組成を有する粒子を複数種併用することも考えられるが、このような場合には、上記のような優れた効果は得られない。
【００８６】
例えば、複合粒子の代わりに均一な組成を有する粒子を複数種併用した場合、これらの比重、形状等の違いから、これらの混合比率を安定化させた状態で、エアロゾルを噴射することが困難となる。
【００８７】
また、複合粒子の代わりに均一な組成を有する粒子を複数種併用した場合、形成すべき被膜の組成に基づいてこれらの粒子の混合比率を調整しても、これらの材料の基材（下地層）に対する付着性（付着のしやすさ）の違いから、目的とする組成の被膜を形成することが困難である。
【００８８】
また、粒子中において複数種の材料（成分）が均一に混合した粒子を用いた場合には、上記のような優れた効果が得られない。
【００８９】
例えば、粒子中において複数種の材料（成分）が均一に混合した粒子を用いた場合、一般に、粒子を構成するある材料の長所とそれ以外の材料の短所とが相殺してしまい、複数種の材料を併用することによる相乗効果が得られない。
【００９０】
第１の材料相Ｐ３１１と第２の材料相Ｐ３１２とは、互いに異なる材料で構成されたものであればよく、例えば、組成の異なるものや、同一の組成を有するものの結晶状態が異なるもの、同素体等であってもよい。
【００９１】
第１の材料相Ｐ３１１と第２の材料相Ｐ３１２とは、互いに異なる材料で構成されたものであればよいが、以下のような関係を満足するものであるのが好ましい。
【００９２】
すなわち、第１の材料相Ｐ３１１が、顔料、有色の金属酸化物、有色の金属窒化物、金属炭化物および金属硫化物よりなる群から選択される１種または２種以上を含むものであり、かつ、第２の材料相Ｐ３１２が、透明性を有する材料（例えば、各種プラスチック材料、ガラス材料、ＩＴＯ、Ｉｎ２Ｏ３、ＺｎＯ等の金属酸化物等）および金属材料よりなる群から選択される１種または２種以上を含む材料で構成されたものであるのが好ましい。
【００９３】
これにより、被膜Ｐ３の美的外観および硬度もいずれも優れたものとすることができる。また、基材Ｐ１（下地層Ｐ２）に対する被膜Ｐ３の密着性を特に優れたものとしつつ、製造時における成膜性（粒子Ｐ３１の付着のしやすさ、堆積のしやすさ）を特に優れたものとすることができる。以上のようなことから、製造される時計用外装部品Ｐ１０の美的外観と耐久性とをより高いレベルで両立することができるとともに、時計用外装部品Ｐ１０の生産性を特に優れたものとすることができる。
【００９４】
また、図２に示すように、粒子状の第１の材料相Ｐ３１１と粒子状の第２の材料相Ｐ３１２とが接合してなる粒子Ｐ３１を含むものであってもよい。
【００９５】
これにより、粒子Ｐ３１の調製をより容易に行うことができるとともに、前述したような効果がより顕著に発揮される。
【００９６】
また、図３、図４に示すように、母粒子としての第１の材料相Ｐ３１１の表面を第２の材料相Ｐ３１２が被覆した構成を有する粒子Ｐ３１を用いてもよい。
【００９７】
これにより、粒子Ｐ３１中に占める第２の材料相Ｐ３１２の割合を比較的小さいものとしつつ、第２の材料相Ｐ３１２の構成材料が有する付着性、外観を、より効果的に発揮させることができる。その結果、時計用外装部品Ｐ１０の耐久性を特に優れたものとしつつ、美的外観を優れたものとすることができる。また、時計用外装部品Ｐ１０の生産性を特に優れたものとすることができる。
【００９８】
また、図５、図６に示すように、母粒子としての第１の材料相Ｐ３１１の表面上に、微粒子状の複数個の第２の材料相Ｐ３１２が点在している粒子Ｐ３１を用いてもよい。
【００９９】
これにより、第２の材料相Ｐ３１２の構成材料が有する付着性等を効果的に発揮させつつ、第１の材料相Ｐ３１１の構成材料の物性を被膜Ｐ３に反映させることができる。その結果、時計用外装部品Ｐ１０の生産性を十分に優れたものとしつつ、被膜Ｐ３の硬度を特に優れたものとし、時計用外装部品Ｐ１０の耐久性、信頼性を特に優れたものとすることができる。
【０１００】
また、図７に示すように、微粒子状の複数個の第１の材料相Ｐ３１１と微粒子状の複数個の第２の材料相Ｐ３１２とを含み、これらが焼結により一体化した粒子Ｐ３１を用いてもよい。
【０１０１】
これにより、第１の材料相Ｐ３１１の構成材料の特長、および、第２の材料相Ｐ３１２の構成材料の特長を、より効果的に発揮させつつ、被膜Ｐ３の各部位での特性の不本意なばらつきの発生をより効果的に防止することができる。
【０１０２】
第１の材料相Ｐ３１１の構成材料と、第２の材料相Ｐ３１２の構成材料との組み合わせの好適な具体例としては、表１に示すものが挙げられる。
【０１０３】
【表１】
2015161617.tif 000003
【０１０４】
なお、粒子Ｐ３１として、異なる複数種の粒子を用いてもよい。例えば、図２〜図７で示す粒子のうち２種類以上を含むものであってもよい。
【０１０５】
粒子Ｐ３１の平均粒径は、１０ｎｍ以上１５０μｍ以下であるのが好ましく、１００ｎｍ以上１００μｍ以下であるのがより好ましい。
【０１０６】
これにより、時計用外装部品Ｐ１０の美的外観を特に優れたものとすることができる。また、基材Ｐ１と被膜Ｐ３との密着性（下地層Ｐ２を介した密着性）を特に優れたものとすることができ、時計用外装部品Ｐ１０の耐久性を特に優れたものとすることができる。また、被膜Ｐ３の形成効率が特に優れたものとなり、時計用外装部品Ｐ１０の生産性を特に優れたものとすることができる。
【０１０７】
なお、本明細書では、「平均粒径」とは、質量基準の平均粒径のことを指すものとする。この平均粒径は、例えば、エアロゾルのモビリティーを測定し、エアロダイナミック径を求めることにより得ることができる。粒径の測定には、例えば、ＴＳＩ社製微分型静電分級器等を用いることができる。なお、平均粒径は、走査型電子顕微鏡や透過型電子顕微鏡の測定結果から求めてもよい。
本工程の処理条件は、一定であってもよいし、経時的に変化するものであってもよい。
【０１０８】
例えば、粒子Ｐ３１の入射角や粒子Ｐ３１を含むエアロゾルの噴射圧力を、経時的に変化させることにより行ってもよい。これにより、形成される被膜Ｐ３の形状を好適に調整することができる。
【０１０９】
被膜Ｐ３は、時計用外装部品Ｐ１０が時計に組み込まれた状態において、観察可能な部位の一部に選択的に設けられるものであるのが好ましい。
【０１１０】
これにより、被膜Ｐ３自体が特定のパターンを有するものであることの効果や、被膜Ｐ３が設けられた部位と被膜Ｐ３が設けられていない部位との組み合わせによる効果により、時計用外装部品Ｐ１０、時計の美的外観を特に優れたものとすることができる。
【０１１１】
また、従来においては、時計用外装部品が時計に組み込まれた状態において、被膜が観察可能な部位の一部に選択的に設けられたものである場合に、時計用外装部品の製造時における材料の無駄が特に多くなる等の問題があったが、本発明によれば、このような問題の発生を確実に防止することができる。したがって、被膜Ｐ３が、時計用外装部品Ｐ１０が時計に組み込まれた状態において観察可能な部位の一部に選択的に設けられたものである場合に、本発明による効果がより顕著に発揮される。
【０１１２】
時計用外装部品Ｐ１０が時計に組み込まれた状態において、時計用外装部品Ｐ１０の観察可能な部位のうち、被膜Ｐ３が設けられている部位の占める面積率（時計用外装部品Ｐ１０の表面が平坦なものである場合には、当該面の法線方向から観察した際の面積率）は、特に限定されないが、７０％以下であるのが好ましく、２％以上５０％以下であるのがより好ましい。
これにより、前述したような効果がより顕著に発揮される。
【０１１３】
被膜Ｐ３の平均厚さは、０．０１μｍ以上３００μｍ以下であるのが好ましく、０．０５μｍ以上１６０μｍ以下であるのがより好ましく、０．１０μｍ以上７０μｍ以下であるのがさらに好ましい。
【０１１４】
これにより、時計用外装部品Ｐ１０の美的外観を特に優れたものとすることができる。また、時計用外装部品Ｐ１０の耐久性を特に優れたものとすることができる。また、時計用外装部品Ｐ１０の生産性を特に優れたものとすることができる。
【０１１５】
本工程で形成される被膜Ｐ３は、各部位で均一な組成を有するものであってもよいし、異なる組成を有するものであってもよい。例えば、時計用外装部品Ｐ１０は、異なる質感（例えば、異なる色彩）の複数種の被膜Ｐ３を所定のパターンで有するものであってもよい。これにより、時計用外装部品Ｐ１０の美的外観のさらなる向上を図ることができる。
本工程で用いる被膜形成装置については、後に詳述する。
【０１１６】
＜反射防止膜形成工程＞
反射防止膜形成工程では、基材Ｐ１の被膜Ｐ３が設けられた面側に反射防止膜Ｐ４を形成する（１ｄ）。
【０１１７】
これにより、外光の不本意な映り込みを効果的に防止することができ、時計用外装部品Ｐ１０の美的外観を特に優れたものとすることができる。
【０１１８】
また、時計用外装部品Ｐ１０がカバーガラス（風防ガラス）に適用される場合においては、上記のように美的外観を向上させる効果が得られるとともに、文字板の視認性も向上させることができ、時計全体としての美的外観を特に優れたものとすることができる。また、時刻等の識別性も向上する等、実用品としての機能も向上する。
【０１１９】
反射防止膜Ｐ４は、例えば、真空蒸着、イオンプレーティング、スパッタリング、化学蒸着法（ＣＶＤ）等の気相成膜法（乾式めっき法）、湿式めっき法、ディッピング等により形成することができる。
【０１２０】
反射防止膜Ｐ４の厚さは、特に限定されないが、０．２μｍ以上１０μｍ以下であるのが好ましく、０．３μｍ以上７μｍ以下であるのがより好ましい。
【０１２１】
これにより、時計用外装部品Ｐ１０が大型化、厚型化するのを効果的に防止しつつ、前述したような機能をより効果的に発揮することができる。
【０１２２】
なお、図示の構成では、基材Ｐ１の被膜Ｐ３が設けられた側の面全体に反射防止膜Ｐ４を形成しているが、例えば、反射防止膜Ｐ４は、基材Ｐ１の被膜Ｐ３が設けられた側の面の一部のみに選択的に設けられるものであってもよい。
【０１２３】
＜被膜形成装置＞
次に、被膜Ｐ３の形成に用いる被膜形成装置について説明する。
【０１２４】
図８は、被膜の形成に用いられる被膜形成装置の好適な実施形態を示す縦断面側面図、図９は、図８に示す被膜形成装置の主要部のブロック図である。なお、以下では、説明の便宜上、図８において、互いに直交する３つの軸として、ｘ軸、ｙ軸およびｚ軸を図示している。ｘ軸は、水平方向のうちの一方向に沿った軸であり、ｙ軸は、水平方向であって前記ｘ軸に対し垂直な方向に沿った軸であり、ｚ軸は、鉛直方向（上下方向）に沿った軸である。また、図示した各矢印の先端側を「正側（＋側）」、基端側を「負側（−側）」とする。また、図８中の上側を「上（上方）」と言い、下側を「下（下方）」と言う。また、図８においては、基材Ｐ１上に設けられた下地層Ｐ２の図示を省略している。
【０１２５】
図８、図９に示すように、被膜形成装置１は、エアロゾル発生器１５と、成膜室１６と、連結管２と、ガス供給手段３と、圧力調整手段５と、移動手段６と、制御部７とを備えている。
【０１２６】
エアロゾル発生器１５は、気密性を維持することができるよう構成され、その内部に被膜Ｐ３となる粒子Ｐ３１を収納することができる。
【０１２７】
成膜室１６は、エアロゾル発生器１５と独立して設けられている。この成膜室１６も、気密性を維持することができるよう構成され、その内部に複数の基材Ｐ１を収納することができる。
【０１２８】
なお、成膜室１６内の室温は、例えば、水冷により、すなわち、配管を通過する冷媒により、２５℃以上３０℃以下に調整されている。
【０１２９】
連結管２は、エアロゾル発生器１５と成膜室１６とを連結するものであり、その内腔部２２が、被膜Ｐ３となる粒子Ｐ３１が通過する流路として機能する。
【０１３０】
連結管２は、その一端に開口した第１の開口部（一端開口部）２５がエアロゾル発生器１５内に臨んでおり、他端に開口した第２の開口部（他端開口部）２１が成膜室１６内に臨んでいる。
【０１３１】
このような構成により、エアロゾル発生器１５と成膜室１６とは、連結管２を介して、連通する。
【０１３２】
第２の開口部２１は、成膜室１６に収納された基材Ｐ１の面方向に対して平行に配されている。そして、連結管２（内腔部２２）を通過する粒子Ｐ３１は、第２の開口部２１から基材Ｐ１に吹き付けられる。これにより、被膜Ｐ３が基材Ｐ１上（特に、本実施形態では、下地層Ｐ２の表面）に形成される。このように、連結管２では、第２の開口部２１側の部分がノズル部２４として機能する。
【０１３３】
なお、連結管２の平均内径は、特に限定されないが、例えば、１ｍｍ以上１０ｍｍ以下であるのが好ましい。また、第２の開口部２１の内径は、特に限定されないが、例えば、０．１ｍｍ以上１ｍｍ以下であるのが好ましい。
【０１３４】
また、連結管２の構成材料としては、特に限定されず、例えば、ステンレス鋼等のような金属材料を用いることができる。
【０１３５】
また、連結管２の外周部には、当該連結管２を加熱する加熱機構９０が設けられているのが好ましい。この加熱機構９０により、連結管２を通過する粒子Ｐ３１が連結管２−内周部（内壁）に付着するのを防止することができる。なお、加熱温度としては、特に限定されず、例えば、１００℃以上３００℃以下が好ましく、２５０℃以上３００℃以下がより好ましい。
【０１３６】
図８に示すように、ガス供給手段３は、エアロゾル発生器１５内にガスを供給するものである。なお、この供給量としては、特に限定されず、例えば、１Ｌ／分以上９０Ｌ／分以下であるのが好ましい。
【０１３７】
ガス供給手段３は、ガスが充填されたタンク３１と、タンク３１とエアロゾル発生器１５とを連結する連結管３２と、連結管３２の途中に設置された電磁弁３３とを有している。
タンク３１は、ガスを気密的に貯留することができるものである。
【０１３８】
タンク３１に貯留されるガスとしては、特に限定されず、例えば、窒素ガスを用いることができ、その他、ヘリウムやアルゴン等のような不活性ガスも用いることができる。また、粒子Ｐ３１として金属酸化物で構成されたものを用いる場合には、当該ガスとして、酸素を含むものを好適に用いることができる。これにより、粒子Ｐ３１の不本意な還元を防止することができる。
【０１３９】
タンク３１とエアロゾル発生器１５とは、連結管３２を介して、連通している。この連結管３２は、硬質のものであってもよいし、可撓性を有するものであってもよい。
【０１４０】
また、連結管３２には、その長手方向の途中に電磁弁３３が設置されている。電磁弁３３は、連結管３２を開閉するものである。そして、電磁弁３３が開状態のときに、タンク３１とエアロゾル発生器１５とが連通する。これにより、タンク３１からエアロゾル発生器１５へのガスの供給が行われる。また、電磁弁３３が閉状態のときに、タンク３１とエアロゾル発生器１５との連通が遮断される。これにより、タンク３１からエアロゾル発生器１５へのガスの供給が停止する。
【０１４１】
タンク３１からエアロゾル発生器１５にガスが供給されることにより、エアロゾル発生器１５に収納された粒子Ｐ３１がガスに分散したエアロゾルが発生する。このようにしてエアロゾル発生器１５内で発生したエアロゾルは、タンク３１からのガスがキャリアガスとして機能することにより、連結管２に導入され、第２の開口部２１から基材Ｐ１に吹き付けられる。そして、この粒子Ｐ３１は、基材Ｐ１に衝突して付着することとなり、その結果、被膜Ｐ３が形成される。
【０１４２】
圧力調整手段５は、成膜室１６内の圧力を、エアロゾル発生器１５内の圧力よりも低くするものである。
【０１４３】
図８に示すように、圧力調整手段５は、成膜室１６内を吸引するポンプ５１と、ポンプ５１と成膜室１６とを連結する連結管５２と、連結管５２の途中に設置された電磁弁５３とを有している。
【０１４４】
ポンプ５１は、成膜室１６内のガスＧ２を吸引するものである。この吸引により、成膜室１６内のガスＧ２が連結管５２を介して排出され、よって、成膜室１６内の圧力がエアロゾル発生器１５内の圧力よりも確実に低くなる。これにより、粒子Ｐ３１が成膜室１６内に確実に流出することができ、よって、被膜Ｐ３を確実に形成することができる。
【０１４５】
なお、成膜室１６内の圧力としては、エアロゾル発生器１５内の圧力等にもよるが、例えば、エアロゾル発生器１５内の圧力が１０ｋＰａ以上１ＭＰａ以下である場合、１０ｋＰａ未満とすることができる。
【０１４６】
また、ポンプ５１としては、特に限定されず、例えば、ターボ分子ポンプ、ドライポンプ、メカニカルブースターポンプ、ロータリーポンプ等を用いることができる。
【０１４７】
ポンプ５１は、連結管５２を介して、成膜室１６と連結されている。この連結管５２は、硬質のものであってもよいし、可撓性を有するものであってもよい。
【０１４８】
また、連結管５２には、その長手方向の途中に電磁弁５３が設置されている。電磁弁５３は、連結管５２を開閉するものである。そして、電磁弁５３が開状態のときに、ポンプ５１の吸引力により、成膜室１６内を吸引することができ、よって、成膜室１６内を減圧することができる。また、電磁弁５３が閉状態のときに、ポンプ５１の吸引力が成膜室１６内に及ぶのが阻止される。
【０１４９】
図８に示すように、移動手段６は、基材Ｐ１を第２の開口部２１に対し、ｙ軸方向に向かって移動させるものである。図８、図９に示すように、移動手段６は、複数の基材Ｐ１を搬送するステージ（テーブル）６１と、ステージ６１をｙ軸方向に向かって移動させるｙ軸モーター６２ｙと、ｙ軸モーター６２ｙの駆動を制御するｙ軸モータードライバー６３ｙとを有している。また、移動手段６は、ステージ６１をｘ軸方向に向かって移動させることもでき、その移動を行なうｘ軸モーター６２ｘと、ｘ軸モーター６２ｘの駆動を制御するｘ軸モータードライバー６３ｘとを有している。
【０１５０】
ステージ６１は、例えばステンレス鋼等のような金属材料で構成された板状をなす部材である。このステージ６１は水平に支持されている。
【０１５１】
ｙ軸モーター６２ｙは、例えばサーボモータであり、ボールねじ（図示せず）等を介して、ステージ６１と連結されている。そして、ｙ軸モーター６２ｙが回転することにより、その回転力がボールねじを介してステージ６１に伝達される。これにより、ステージ６１上に載置された複数の基材Ｐ１をステージ６１ごと、ｙ軸方向に向かって移動させることができる。
【０１５２】
また、ｙ軸モーター６２ｙは、ｙ軸モータードライバー６３ｙと電気的に接続されている。
【０１５３】
このｙ軸モータードライバー６３ｙの制御により、ｙ軸モーター６２ｙの回転数を変化させることができる。これにより、ステージ６１が移動する際の速さ、すなわち、移動手段６の作動時の速さが可変となる。そして、当該速さの大小に応じて、形成される被膜Ｐ３の厚さをそれぞれ調整することができる。例えば、速さが「大」のときは、「薄い」被膜Ｐ３が形成され、速さが「小」のときは、「厚い」被膜Ｐ３が形成される。
【０１５４】
ｘ軸モーター６２ｘは、ｙ軸モーター６２ｙと同様に、例えばサーボモータであり、ボールねじ（図示せず）等を介して、ステージ６１と連結されている。そして、ｘ軸モーター６２ｘが回転することにより、その回転力がボールねじを介してステージ６１に伝達される。これにより、ステージ６１上に載置された複数枚の基材Ｐ１をステージ６１ごと、ｘ軸方向に向かって移動させることができる。
【０１５５】
また、ｘ軸モーター６２ｘは、ｘ軸モータードライバー６３ｘと電気的に接続されている。
【０１５６】
ガス供給手段３、圧力調整手段５、移動手段６等の各作動は、それぞれ、制御部７により制御される。制御部７は、例えば、ＣＰＵ（Central Processing Unit）が内蔵されたパーソナルコンピューター（ＰＣ）である。
【０１５７】
図９に示すように、制御部７は、ガス供給手段３の電磁弁３３と、圧力調整手段５のポンプ５１および電磁弁５３と、移動手段６のｘ軸モータードライバー６３ｘおよびｙ軸モータードライバー６３ｙとそれぞれ電気的に接続されている。そして、制御部７は、これらをそれぞれ独立して作動させることができる。なお、制御プログラムは、制御部７に内蔵された記憶部（記録媒体）７１に予め記憶されている。
【０１５８】
なお、記憶部７１は、例えば、ＲＡＭ（Random Access Memory：揮発性、不揮発性のいずれをも含む）、ＦＤ（Floppy Disk（Floppyは登録商標））、ＨＤ（Hard Disk）、ＣＤ−ＲＯＭ（Compact Disc Read-Only Memory）等のような、磁気的、光学的記録媒体、もしくは半導体メモリーで構成されている。
【０１５９】
次に、被膜形成工程における被膜形成装置１の作動について、詳細に説明する。
被膜形成工程では、図８に示すように、連結管２の第２の開口部２１を基材Ｐ１に対向するように、ステージ６１を連結管２の第２の開口部２１に対し位置合わせを行なう。なお、この位置合わせは、ＣＣＤ（Charge Coupled Device）カメラを用いて、当該ＣＣＤカメラで撮像された画像に基づいて行われる。
【０１６０】
また、このとき、被膜形成装置１では、圧力調整手段５が作動している。これにより、成膜室１６内の圧力がエアロゾル発生器１５内の圧力よりも低くなる。なお、この状態は、基材Ｐ１に対する被膜Ｐ３の形成が完了するまで維持される。
被膜形成装置１では、ガス供給手段３も作動している。
【０１６１】
そして、移動手段６を作動させる、すなわち、ステージ６１をｙ軸正方向に向かって移動させる。
【０１６２】
以上のようにガス供給手段３、圧力調整手段５、移動手段６等が作動することにより、エアロゾル発生器１５内で発生した粒子Ｐ３１を含むエアロゾルは、成膜室１６に向かって連結管２を確実に通過する。粒子Ｐ３１は、キャリアガスによって、円滑に連結管２を通過することができる。その後、粒子Ｐ３１は、第２の開口部２１から排出されて、各基材Ｐ１に対し順に吹き付けられて付着する。これにより、基材Ｐ１の所望の部位に、所望の形状を有する被膜Ｐ３を迅速に形成することができる。
【０１６３】
前述したような本発明の時計用外装部品の製造方法によれば、材料の無駄が少なく、環境への負荷の小さい方法で、美的外観に優れた時計用外装部品を効率よく製造することができる時計用外装部品の製造方法を提供することができる。
【０１６４】
＜＜時計用外装部品＞＞
次に、本発明の時計用外装部品について説明する。
本発明の時計用外装部品は、前述した方法により得られたものである。
【０１６５】
これにより、美的外観に優れ、製造時における材料の無駄が少なく、環境への負荷の小さい時計用外装部品を提供することができる。
【０１６６】
以下、本発明の時計用外装部品をカバーガラス（風防ガラス）に適用した場合の具体的な一例について説明する。
【０１６７】
図１０は、本発明の時計用外装部品をカバーガラスに適用した場合の好適な実施形態を示す模式的な平面図である。
【０１６８】
図１０に示すように、カバーガラスとしての本実施形態の時計用外装部品Ｐ１０は、平面視した際の外周部付近に選択的に被膜Ｐ３が設けられている。
【０１６９】
時計用外装部品は、時計に組み込まれた状態において、基材の被膜が設けられた面が、内側を向くように配置されるものであるのが好ましい。これにより、被膜の不本意な剥離等をより効果的に防止することができ、時計の耐久性を特に優れたものとすることができる。
【０１７０】
特に、図示の構成では、所定のパターン（唐草模様）で被膜が設けられている。このように、複雑なパターンの被膜Ｐ３であっても、本発明によれば、製造時における材料の無駄が少なく、環境への負荷の小さいものとして得ることができる。
【０１７１】
＜＜時計＞＞
次に、本発明の時計について説明する。
本発明の時計は、上述したような本発明の時計用外装部品を有するものである。
【０１７２】
これにより、美的外観に優れ、製造時における材料の無駄が少なく、環境への負荷の小さい時計用外装部品を備えた時計を提供することができる。
【０１７３】
また、時計全体としても、美的外観に優れたものとすることができ、製造時における材料の無駄が少なく、環境への負荷の小さいものとすることができる。
【０１７４】
なお、本発明の時計は、少なくとも１つの時計用外装部品として、本発明の時計用外装部品を備えるものであればよく、それ以外の部品としては、公知のものを用いることができるが、以下に、本発明の時計の構成の一例について説明する。
図１１は、本発明の時計（腕時計）の好適な実施形態を示す断面図である。
【０１７５】
図１１に示すように、本実施形態の腕時計（携帯時計）Ｐ１００は、胴（ケース）Ｐ８２と、裏蓋Ｐ８３と、ベゼル（縁）Ｐ８４と、ガラス板（カバーガラス）Ｐ８５とを備えている。また、ケースＰ８２内には、時計用文字板Ｐ７と、太陽電池Ｐ９４と、ムーブメントＰ８１とが収納されており、さらに、図示しない針（指針）等が収納されている。
【０１７６】
ガラス板Ｐ８５は、通常、透明性の高い透明ガラスやサファイア等で構成されている。これにより、時計用文字板Ｐ７や針等の視認性を十分に優れたものとすることができるとともに、太陽電池Ｐ９４に十分な光量の光を入射させることができる。
ムーブメントＰ８１は、太陽電池Ｐ９４の起電力を利用して、指針を駆動する。
【０１７７】
図１１中では省略しているが、ムーブメントＰ８１内には、例えば、太陽電池Ｐ９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【０１７８】
また、ムーブメントＰ８１は、図示しない電波受信用のアンテナを備えている。そして、受信した電波を用いて時刻調整等を行う機能を有している。
【０１７９】
太陽電池Ｐ９４は、光エネルギーを電気エネルギーに変換する機能を有する。そして、太陽電池Ｐ９４で変換された電気エネルギーは、ムーブメントの駆動等に利用される。
【０１８０】
太陽電池Ｐ９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【０１８１】
胴Ｐ８２には巻真パイプＰ８６が嵌入・固定され、この巻真パイプＰ８６内にはりゅうずＰ８７の軸部Ｐ８７１が回転可能に挿入されている。
【０１８２】
胴Ｐ８２とベゼルＰ８４とは、プラスチックパッキンＰ８８により固定され、ベゼルＰ８４とガラス板Ｐ８５とはプラスチックパッキンＰ８９により固定されている。
【０１８３】
また、胴Ｐ８２に対し裏蓋Ｐ８３が嵌合（または螺合）されており、これらの接合部（シール部）Ｐ９３には、リング状のゴムパッキン（裏蓋パッキン）Ｐ９２が圧縮状態で介挿されている。この構成によりシール部Ｐ９３が液密に封止され、防水機能が得られる。
【０１８４】
りゅうずＰ８７の軸部Ｐ８７１の途中の外周には溝Ｐ８７２が形成され、この溝Ｐ８７２内にはリング状のゴムパッキン（りゅうずパッキン）Ｐ９１が嵌合されている。ゴムパッキンＰ９１は巻真パイプＰ８６の内周面に密着し、該内周面と溝Ｐ８７２の内面との間で圧縮される。この構成により、りゅうずＰ８７と巻真パイプＰ８６との間が液密に封止され防水機能が得られる。なお、りゅうずＰ８７を回転操作したとき、ゴムパッキンＰ９１は軸部Ｐ８７１と共に回転し、巻真パイプＰ８６の内周面に密着しながら周方向に摺動する。
【０１８５】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【０１８６】
以上、本発明の好適な実施形態について説明したが、本発明は上記のようなものに限定されるものではない。
【０１８７】
例えば、本発明の時計用外装部品、時計では、各部の構成は、同様の機能を発揮する任意の構成のものに置換することができ、また、任意の構成を付加することもできる。
【０１８８】
また、前述した実施形態では、時計用外装部品が、基材、被膜に加え、下地層および反射防止膜を備える場合について中心的に説明したが、本発明の時計用外装部品は、基材と被膜とを備えるものであればよく、下地層、反射防止膜のうち少なくとも一方を備えていないものであってもよい。
【０１８９】
また、本発明の時計用外装部品の製造方法においては、必要に応じて、前処理工程、中間処理工程、後処理工程を行ってもよい。
【０１９０】
また、被膜形成装置の連結管の開口部は、前述した実施形態ではｚ軸負方向を向いているが、これに限定されず、例えば、ｘ軸正方向、ｘ軸負方向、ｙ軸正方向、ｙ軸負方向またはｚ軸正方向を向いていてもよい。
【０１９１】
また、被膜形成装置の移動手段は、前記実施形態では基材を連結管のノズル部に対しｙ軸正方向に向かって移動させるよう構成されているが、これに限定されず、例えば、連結管のノズル部を基材に対しｙ軸正方向に向かって移動させるよう構成されていてもよい。
【０１９２】
また、被膜形成装置の移動手段は、ステージをｚ軸方向にも移動させることができるよう構成されていてもよい。また、ステージを回転可能に構成されていてもよい。
【０１９３】
また、被膜形成装置は、基材に対し被膜を形成する際には、前記実施形態ではステージを移動させつつ、その形成を行なっていたが、これに限定されず、例えば、各基材上にノズルが位置するごとに、ステージの移動を停止し、その形成を行なってもよい。
また、被膜形成装置は、凝集した粒子を解砕する解砕器を備えるものであってもよい。
【０１９４】
また、前述した実施形態では、被膜形成装置が連結管を加熱する加熱機構を備えるものとして説明したが、被膜の形成には、前記加熱機構を備えていないものを用いてもよい。
【符号の説明】
【０１９５】
Ｐ１００……腕時計（携帯時計）
Ｐ１０……時計用外装部品
Ｐ１……基材
Ｐ２……下地層
Ｐ３……被膜
Ｐ３１……粒子
Ｐ３１１……第１の材料相
Ｐ３１２……第２の材料相
Ｐ４……反射防止膜
Ｐ７……時計用文字板
Ｐ８１……ムーブメント
Ｐ８２……胴（ケース）
Ｐ８３……裏蓋
Ｐ８４……ベゼル（縁）
Ｐ８５……ガラス板（カバーガラス）
Ｐ８６……巻真パイプ
Ｐ８７……りゅうず
Ｐ８７１……軸部
Ｐ８７２……溝
Ｐ８８……プラスチックパッキン
Ｐ８９……プラスチックパッキン
Ｐ９１……ゴムパッキン（りゅうずパッキン）
Ｐ９２……ゴムパッキン（裏蓋パッキン）
Ｐ９３……接合部（シール部）
Ｐ９４……太陽電池
１……被膜形成装置
２……連結管
２１……第２の開口部（他端開口部）
２２……内腔部
２４……ノズル部
２５……第１の開口部（一端開口部）
３……ガス供給手段
３１……タンク
３２……連結管
３３……電磁弁
５……圧力調整手段
５１……ポンプ
５２……連結管
５３……電磁弁
６……移動手段
６１……ステージ（テーブル）
６２ｘ……ｘ軸モーター
６２ｙ……ｙ軸モーター
６３ｘ……ｘ軸モータードライバー
６３ｙ……ｙ軸モータードライバー
７……制御部
７１……記憶部（記録媒体）
１５……エアロゾル発生器
１６……成膜室
９０……加熱機構
Ｇ２……ガス
【図１】
2015161617.tif 000004
【図２】
2015161617.tif 000005
【図３】
2015161617.tif 000006
【図４】
2015161617.tif 000007
【図５】
2015161617.tif 000008
【図６】
2015161617.tif 000009
【図７】
2015161617.tif 000010
【図８】
2015161617.tif 000011
【図９】
2015161617.tif 000012
【図１０】
2015161617.tif 000013
【図１１】
2015161617.tif 000014